(57)【要約】【課題】二軸性の液晶性化合物を用いた新たなタイプの二軸性の位相差板を提供することにより、従来の二軸性ネマチック相を用いた場合には達成困難であった、屈折率の最も大きい方向が位相差板面と垂直の関係にある位相差板を、簡便に作製すること。【解決手段】少なくとも一層の液晶性化合物を用いて形成された光学異方性層を有する位相差板であって、該液晶性化合物１は二軸性スメクチックＡ相（図１右）を発現するものであることを特徴とする位相差板。必要に応じて配向膜を設けた透明支持体の上に、二軸性スメクチックＡ相を発現する液晶性化合物１を含有する組成物を塗布して層形成する工程、二軸性スメクチックＡ相（図１右）を形成して該液晶性化合物１を配向させる工程、該配向状態を固定することにより光学異方性層とする工程からなる、位相差板の作製方法。該位相差板を用いた液晶表示装置。【選択図】図１
2008058487.tif 000002
【特許請求の範囲】
【請求項１】
少なくとも一層の液晶性化合物を用いて形成された光学異方性層を有する位相差板であって、該液晶性化合物は二軸性スメクチックＡ相を発現するものであることを特徴とする位相差板。
【請求項２】
必要に応じて配向膜を設けた透明支持体の上に、二軸性スメクチックＡ相を発現する液晶性化合物を含有する組成物を塗布して層形成する工程、二軸性スメクチックＡ相を形成して該液晶性化合物を配向させる工程、該配向状態を固定することにより光学異方性層とする工程からなる、位相差板の作製方法。
【請求項３】
請求項１に記載の位相差板を有することを特徴とする液晶表示装置。
【発明の詳細な説明】
【技術分野】
【０００１】
本発明は、液晶性化合物を用いて形成された光学異方性層を有する位相差板、該位相差板の作製方法および該位相差板を有する液晶表示装置に関する。
【背景技術】
【０００２】
３軸方向の屈折率を制御した二軸性の位相差板は、偏光を利用する光学分野において有用である。特に液晶ディスプレイの分野では偏光をきめ細かく制御できるこのような位相差板の重要性は高い。このような光学的二軸性の位相差板を作成する場合、ポリマーから得られるフィルムを二軸延伸によって得る方法が一般的である（例えば、特許文献１参照）。
【０００３】
しかし、最近では、二軸性の液晶性化合物を用いて形成した光学異方性層を有する二軸性の位相差板が提案されている（特許文献２，３等参照）。液晶性化合物を用いた位相差板は、これまで多く用いられてきた二軸延伸フィルムと比較して、その膜厚を非常に薄くできるメリットを持つため、デバイスの薄層化や軽量化等に有用な手段である。
【０００４】
【特許文献１】特開平２−２６４９０５号公報
【特許文献２】特開平７−１９１２１７号公報
【特許文献３】欧州特許出願公開第９１１６５６号明細書
【発明の開示】
【発明が解決しようとする課題】
【０００５】
しかし、これまで試みられた、液晶性化合物を用いた位相差板の例は、まだまだ多くはないし、実用化も限られている。
したがって、本発明の目的は、新たなタイプの、液晶性化合物を用いた位相差板を提供することであり、該位相差板の作製方法および該位相差板を用いた液晶表示装置を提供することにある。
【課題を解決するための手段】
【０００６】
これまでの液晶性化合物を用いた位相差板で利用されている二軸性は、液晶相としては二軸性の液晶相の１種である二軸性ネマチック相であった。発明者は、液晶性化合物を用いた二軸性の位相差板の実用化例がそれほど多くない理由は、二軸性ネマチック相は、明確な二軸性を示しにくい点にあるのではないかと考えた。そこで、発明者は、これまで液晶性化合物を用いた二軸性の位相差板として用いたことが報告されていない液晶相のなかから、明確な二軸性を示す液晶相として知られている二軸性スメクチックＡ相（例えば、後記文献ａ）〜ｈ）参照）に着目し、本発明に想到した。
【０００７】
すなわち、上記課題は、以下の手段によって解決される。
（１）  少なくとも一層の液晶性化合物を用いて形成された光学異方性層を有する位相差板であって、該液晶性化合物は二軸性スメクチックＡ相を発現するものであることを特徴とする位相差板。
（２）  必要に応じて配向膜を設けた透明支持体の上に、二軸性スメクチックＡ相を発現する液晶性化合物を含有する組成物を塗布して層形成する工程、二軸性スメクチックＡ相を形成して該液晶性化合物を配向させる工程、該配向状態を固定することにより光学異方性層とする工程からなる、位相差板の作製方法。
（３）  （１）に記載の位相差板を有することを特徴とする液晶表示装置。
【発明の効果】
【０００８】
本発明によれば、液晶性化合物を用いた二軸性の位相差板として、これまで注目されていなかった液晶相（二軸性スメクチックＡ相）を利用した新たな位相差板を提供することにより、従来の二軸性ネマチック相を用いた場合には達成困難であった、屈折率の最も大きい方向が位相差板面と垂直の関係にある位相差板を、簡便に作製することが可能となった。また、該位相差板の作製方法および該位相差板を用いた液晶表示装置を提供することができる。
【発明を実施するための最良の形態】
【０００９】
［二軸性スメクチックＡ相］
二軸性スメクチックＡ相では、通常のスメクチックＡ相と同様に、液晶性分子が層構造を形成し且つ該層面に対して分子の長軸が平均として垂直に配向している特徴を有する。二軸性スメクチックＡ相においては、さらに、分子の長軸を軸とする回転が抑制され、下図に示すようにｙ軸方向がある方向性をもって配向する。例えば、分子が“く”の字の構造を有していた場合には、その分子に外接するような直方体を想定する。その直方体の長辺が分子長軸にあたる。（図１参照）
【００１０】
［液晶性化合物］
本発明に用いる液晶性化合物は、二軸性スメクチックＡ相を発現するものである。
このような二軸性スメクチックＡ相を発現する化合物としては、以下の文献ａ）〜ｈ）等に記載の化合物を挙げることができる。
文献ａ）  Ｃｈａｎｎａｂａｓａｖｅｓｈｗａｒ  Ｖ．Ｙｅｌａｍａｇｇａｄ，等著，Ａｎｇｅｗ．Ｃｈｅｍ．Ｉｎｔ．Ｅｄ．，２００４年,４３巻,３４２９頁
文献ｂ）  Ｋ．Ｊ．Ｋ．Ｓｅｍｍｌｅｒ，Ｔ．Ｊ．Ｄｉｎｇｅｍａｎｓ，Ｅ．Ｔ．Ｓａｍｕｌｓｋｉ著，ｌｉｑｕｉｄＣｒｙｓｔａｌｓ，１９９８年，２４巻，７９９頁
文献ｃ）  Ｒ．Ｐａｒａｔｉｂｈａ，Ｎ．Ｖ．Ｍａｄｈｕｓｕｄａｎａ，Ｂ．Ｋ．Ｓａｄａｓｈｉｖａ著，Ｓｃｉｅｎｃｅ，２０００年，２８８巻，２１８４頁
文献ｄ）  Ｂ．Ｋ．Ｓａｄａｓｈｉｖａ等著，Ｃｈｅｍ．Ｃｏｍｍｕｎ．，２００１年，２１４０頁
文献ｅ）  Ｂ．Ｋ．Ｓａｄａｓｈｉｖａ等著，Ｊ．Ｍａｔｅｒ．Ｃｈｅｍ．，２００２年，１２巻，９４３頁
文献ｆ）  Ｔ．Ｈｅｇｍａｎｎ，Ｊ．Ｋａｉｎ，Ｓ．Ｄｉｅｌｅ，Ｇ．Ｐｅｌｚｌ，Ｃ．Ｔｓｃｈｉｅｒｓｋｅ著，Ａｎｇｅｗ．Ｃｈｅｍ．Ｉｎｔ．Ｅｄ．，２００１年，４０巻，８８７頁
文献ｇ）  Ａ．Ｅｒｅｍｉｎ等著，ＰｈｙＲｅｗ．Ｅ，２００１年，６４巻，０５１７０７頁
文献ｈ）  Ｒ．Ａｍａｒａｎａｔｈａ  Ｒｅｄｄｙ，Ｂ．Ｋ．Ｓａｄａｓｈｉｖａ著，Ｊ．Ｍａｔｅｒ．Ｃｈｅｍ．，２００４年，１４巻，３１０頁
【００１１】
本発明の液晶性化合物は、液晶性化合物分子の配向状態を固定して光学異方性層とするために、分子内に重合性基を有することが好ましい。
このような重合性基を有する液晶性化合物は、上述の二軸性スメクチックＡ相を発現する化合物の末端に重合性基を導入することで得ることが可能である。
重合性基としては、下記重合性基Ｑ１〜Ｑ１９を挙げることができる。中でもＱ１またはＱ２が好ましく用いられる。
【００１２】
【化１】
2008058487.tif 000003
【００１３】
重合性基を有し且つ二軸性スメクチックＡ相を発現する化合物は、定法により全て合成することができる。
【００１４】
本発明の液晶性化合物は、低分子も高分子も用いることが可能である。好ましくは、均一な配向を実現しやすい低分子化合物である。
【００１５】
本発明に用いる液晶性化合物は、下記一般式（ＮＩ）で表される化合物が好ましい。
【００１６】
【化２】
2008058487.tif 000004
【００１７】
一般式中、Ｘ1、Ｘ2、Ｘ3はそれぞれ独立に、ハロゲン原子（フッ素原子、塩素原子、臭素原子、ヨウ素原子）、シアノ基、ニトロ基、炭素原子数１〜５のアルキル基、炭素原子数２〜６のアルケニル基、炭素原子数２〜６のアルキニル基、炭素原子数１〜６のハロゲンで置換されたアルキル基、炭素原子数１〜６のアルコキシ基、炭素原子数２〜６のアシル基、炭素原子数１〜６のアルキルチオ基、炭素原子数２〜６のアシルオキシ基、炭素原子数２〜６のアルコキシカルボニル基、カルバモイル基、炭素原子数２〜６のアルキル置換カルバモイル基および炭素原子数２〜６のアシルアミノ基が含まれる。これらの中でも、ハロゲン原子、シアノ基、炭素原子数１〜５のアルキル基、炭素原子数１〜６のハロゲンで置換されたアルキル基、炭素原子数１〜６のアルコキシ基が好ましく、ハロゲン原子、シアノ基、炭素原子数１〜３のアルキル基、炭素原子数１〜３のアルコキシ基が最も好ましい。
一般式中、ｎ1、ｎ2、ｎ3はそれぞれ独立に、０〜４の整数を表す。０〜２が好ましい。
一般式中、Ｌ1、Ｌ2はそれぞれ独立に、単結合または、−Ｏ−、−Ｃ(＝Ｏ)−、−Ｓ−、−Ｎ(Ｒ2)−、−ＳＯ2−、−ＣＨ2−、−ＣＨ＝ＣＨ−、−ＣＨ＝Ｎ−または−Ｃ≡Ｃ−の群から選ばれる２価の連結基を表す。Ｒ2は水素原子もしくは炭素数１〜５のアルキル基（好ましくはメチル基）を表す。
Ｌ1、Ｌ2は、好ましくは、単結合、−Ｏ−ＣＯ−、−ＣＯ−Ｏ−、−ＣＯ−ＣＨ2−、−ＣＨ2−ＣＯ−、−ＣＯ−Ｎ(Ｒ2)−、−Ｎ(Ｒ2)−ＣＯ−、−ＣＨ＝ＣＨ−、−ＣＨ＝Ｎ−、−Ｎ＝ＣＨ−、−Ｃ≡Ｃ−であり、さらに好ましくは、−Ｏ−ＣＯ−、−ＣＯ−Ｏ−、−ＣＨ＝ＣＨ−、−Ｃ≡Ｃ−である。
一般式中、ｍ1、ｍ2はそれぞれ独立に、１〜４の整数を表す。１〜３が好ましい。
一般式中、Ｙ1、Ｙ2はそれぞれ独立に、ハロゲン原子（フッ素原子、塩素原子、臭素原子、ヨウ素原子）、シアノ基、ニトロ基、重合性基が置換した炭素原子数１〜１５のアルキル基を表す。少なくともＹ1、Ｙ2のどちらか一方は、重合性基が置換した炭素原子数１〜１５のアルキル基である。重合性基が置換した炭素原子数１〜１５のアルキル基中の−ＣＨ2−基は−Ｏ−、−Ｓ−、−Ｃ(＝Ｏ)−、−Ｎ(Ｒ2)−、−ＣＨ＝ＣＨ−、−Ｃ≡Ｃ−で置換されていても良い。ただし、−Ｏ−と−Ｏ−とが直接結合することはない。Ｒ2は水素原子もしくは炭素数１〜５のアルキル基（好ましくはメチル基）を表す。
また、重合性基が置換した炭素原子数１〜１５のアルキル基中の−ＣＨ2−基の水素原子は、炭素数１〜５のアルキル基（好ましくはメチル基）で置換されても良い。
重合性基としては重合性エチレン性不飽和基または開環重合性基を挙げることができる。重合性エチレン性不飽和基の例としては下記の（Ｍ−１）〜（Ｍ−６）が挙げられる。
【００１８】
【化３】
2008058487.tif 000005
【００１９】
式（Ｍ−３）、（Ｍ−４）中、Ｒは水素原子またはアルキル基を表し、水素原子またはメチル基が好ましい。
上記式（Ｍ−１）〜（Ｍ−６）の中、（Ｍ−１）または（Ｍ−２）が好ましく、（Ｍ−１）がより好ましい。
【００２０】
開環重合性基は、環状エーテル基が好ましく、エポキシ基またはオキセタニル基がより好ましい。
【００２１】
以下に、一般式（ＮＩ）で表される化合物の具体例を示すが、本発明はこれらに限定されるものではない。
【００２２】
【化４】
2008058487.tif 000006
【００２３】
【化５】
2008058487.tif 000007
【００２４】
【化６】
2008058487.tif 000008
【００２５】
［位相差板］
本発明の位相差板は、透明支持体の上に、二軸性スメクチックＡ相を発現する液晶性化合物を用いて形成された光学異方性層を有することが好ましい。透明支持体と光学異方性層の間には必要に応じて配向膜を設けるのが好ましい。光学異方性層は、液晶性化合物に必要に応じて他の添加剤を加えた組成物を上記必要に応じて配向膜を設けた透明支持体上に塗布して層形成した後、該層の液晶状態の配向を固定化して得られる。
【００２６】
本発明の位相差板における光学的異方性層の厚さは、０．１〜２０μｍであることが好ましく、０．２〜１５μｍであることがさらに好ましく、０．３〜１０μｍであることが最も好ましい。
【００２７】
本発明の位相差板は、偏光膜と組み合わせて楕円偏光板の用途に供することができる。さらに、透過型、反射型、及び半透過型液晶表示装置に、偏光膜と組み合わせて適用することにより、上記装置の視野角の拡大に寄与させることができる。
【００２８】
［光学異方性層］
光学異方性層は、本発明の二軸性スメクチックＡ相を発現する液晶性化合物を含んだ塗布層を一度液晶相（二軸性スメクチックＡ相）形成温度まで加熱して液晶性化合物を配向させ、次にその配向状態を維持したまま冷却することによりその液晶状態（二軸性スメクチックＡ相）における液晶性化合物の配向形態を損なうことなく固定化することで形成できる。また、本発明の液晶性化合物に重合性モノマー、重合開始剤等を添加した組成物を液晶相形成温度まで加熱した後、重合させ冷却することによって液晶状態の配向状態を固定化することで形成できる。
【００２９】
本発明で配向状態が固定化された状態とは、その配向が保持された状態が最も典型的、且つ好ましい態様ではあるが、それだけには限定されず、具体的には、通常０℃から５０℃、より過酷な条件下では−３０℃から７０℃の温度範囲において、該固定化された液晶組成物に流動性が無く、また外場や外力によって配向形態に変化を生じさせることなく、固定化された配向形態を安定に保ち続けることができる状態を指すものである。なお、配向状態が最終的に固定化され光学異方性層が形成された際に、本発明の液晶性組成物はもはや液晶性を示す必要はない。例えば、液晶性化合物として重合性基を有する化合物を用いているので、結果的に熱、光等で反応により重合または架橋反応が進行し、高分子量化して、液晶性を失ってもよい。
【００３０】
光学異方性層の形成にあたり本発明の二軸性スメクチックＡ相を発現する液晶性化合物に加えることのできる添加剤の例としては、空気界面配向制御剤、ハジキ防止剤、重合開始剤、重合性モノマー等が挙げられる。これら添加剤は、特開２００５−２８９９８０号公報に記載の化合物を用いることができる。
また、液晶性化合物を塗布する時に用いる、塗布溶剤や塗布方式、更には配向膜および透明支持体も特開２００５−２８９９８０号公報に記載の素材及び方法を用いることができる。
【００３１】
本発明の光学異方性層において、二軸性スメクチックＡ相を発現する液晶性化合物分子の形成する層構造の層面は、位相差板面と平行であることが、欠陥のない均一な配向を得るために好ましい。層面を位相差板面と平行にするためには、分子を垂直配向させやすい配向膜を用いる方法が好ましい。また、水平配向し易い配向膜を用いた場合にも、液晶性化合物に、例えば、特開２００４−１０１９２０号公報記載のオニウム塩を添加することで、垂直配向を誘起できる場合もあるため、このような添加剤を加えることも有効な手段である。
層面を位相差板面と平行にするためには、分子を垂直配向させやすい空気界面配向制御剤を用いることが好ましい。このような空気界面配向制御剤としては、特開２００５−１７９６３６号公報および特開２００５−１８１９７７号公報記載の親水性基を有するポリマー、更には特開２０００−３４４７３４号公報および特開２０００−３４５１６４号公報記載の化合物を用いることが可能である。
【００３２】
本発明の光学異方性層は、二軸性を発現することが好ましい。二軸性を発現するとは、直交する３方向の屈折率がそれぞれ異なる状態を指す。光学異方性層の３方向の屈折率は、液晶性化合物分子の配向状態によって決められる。３方向の屈折率をそれぞれｎx、ｎy、ｎzとし、それぞれがｎx＞ｎy＞ｎzの関係にある場合、二軸性スメクチックＡ相を発現する液晶性化合物分子の形成する層構造の層面が、位相差板面と平行である状態から形成された光学異方性層のｎx方向は、位相差板面と垂直の関係にあり、ｎyおよびｎzは位相差板面と水平の関係にある。
【００３３】
［楕円偏光板］
本発明の位相差板と偏光膜を積層することによって楕円偏光板を作製することができる。本発明の位相差板を利用することにより、液晶表示装置の視野角を拡大しうる楕円偏光板を提供することができる。
前記偏光膜には、ヨウ素系偏光膜、二色性染料を用いる染料系偏光膜やポリエン系偏光膜がある。ヨウ素系偏光膜および染料系偏光膜は、一般にポリビニルアルコール系フィルムを用いて製造する。偏光膜の偏光軸は、フィルムの延伸方向に垂直な方向に相当する。
【００３４】
偏光膜は本発明の位相差板の光学異方性層側に積層する。偏光膜の位相差板を積層した側と反対側の面に透明保護膜を形成することが好ましい。透明保護膜は、光透過率が８０％以上であるのが好ましい。透明保護膜としては、一般にセルロースエステルフィルム、好ましくはトリアセチルセルロース（ＴＡＣ）フィルムが用いられる。セルロースエステルフィルムは、ソルベントキャスト法により形成することが好ましい。透明保護膜の厚さは、２０〜５００μｍであることが好ましく、５０〜２００μｍであることがさらに好ましい。
【００３５】
［液晶表示装置］
本発明の位相差板の利用により、視野角が拡大された液晶表示装置を提供することができる。ＴＮモードの液晶セル用位相差板（光学補償シート）は、特開平６−２１４１１６号公報、米国特許第５５８３６７９号、同５６４６７０３号、独国特許出願公開第３９１１６２０号の各明細書に記載がある。また、ＩＰＳモードまたはＦＬＣモードの液晶セル用光学補償シートは、特開平１０−５４９８２号公報に記載がある。さらに、ＯＣＢモードまたはＨＡＮモードの液晶セル用光学補償シートは、米国特許第５８０５２５３号明細書および国際公開第９６／３７８０４号パンフレットに記載がある。さらにまた、ＳＴＮモードの液晶セル用光学補償シートは、特開平９−２６５７２号公報に記載がある。そして、ＶＡモードの液晶セル用光学補償シートは、特許第２８６６３７２号公報に記載がある。
【００３６】
本発明において、前記記載の公報及び明細書を参考にして各種のモードの液晶セル用位相差板（光学補償シート）を作製することができる。本発明の位相差板は、ＴＮ（Ｔｗｉｓｔｅｄ  Ｎｅｍａｔｉｃ）、ＩＰＳ（Ｉｎ−Ｐｌａｎｅ  Ｓｗｉｔｃｈｉｎｇ）、ＦＬＣ（Ｆｅｒｒｏｅｌｅｃｔｒｉｃ  Ｌｉｑｕｉｄ  Ｃｒｙｓｔａｌ）、ＯＣＢ（Ｏｐｔｉｃａｌｌｙ  Ｃｏｍｐｅｎｓａｔｏｒｙ  Ｂｅｎｄ）、ＳＴＮ（Ｓｕｐｅｒ  Ｔｗｉｓｔｅｄ  Ｎｅｍａｔｉｃ）、ＶＡ（Ｖｅｒｔｉｃａｌｌｙ  Ａｌｉｇｎｅｄ）およびＨＡＮ（Ｈｙｂｒｉｄ  Ａｌｉｇｎｅｄ  Ｎｅｍａｔｉｃ）モードのような様々な表示モードの液晶表示装置に用いることができる。
液晶表示装置は、液晶セル、偏光素子及び位相差板（光学補償シート）からなる。偏光素子は、一般に偏光膜と保護膜からなる。偏光膜と保護膜については、上記楕円偏光板で説明したものを用いることができる。
【実施例】
【００３７】
以下に実施例を挙げて本発明を説明するが、本発明はこれら具体例に限定されるものではない。
【００３８】
《実施例１》
【００３９】
［位相差板の作製］
（配向膜の形成）
下記変性ポリビニルアルコールとグルタルアルデヒド（変性ポリビニルアルコールの５質量％）とを、メタノール／水の混合溶媒（容積比＝２０／８０）に溶解して、５質量％の配向膜形成用溶液を調製した。
【００４０】
【化７】
2008058487.tif 000009
【００４１】
この溶液を、ガラス基板上に塗布し、１００℃の温風で１２０秒間乾燥した後、ラビング処理を行い配向膜を形成した。得られた配向膜の膜厚は０．５μｍであった。
【００４２】
（光学異方性層の形成）
二軸性スメクチックＡ相を発現する下記液晶性化合物（ＳＡＢＡ１）３．８ｇ、光重合開始剤（イルガキュアー９０７、チバ・スペシャルティ・ケミカルズ（株）製）０．１０ｇ、増感剤（カヤキュアーＤＥＴＸ、日本化薬（株）製）０．０３ｇ、下記のオニウム塩０．０８ｇ、下記の空気界面制御剤０．００５ｇをクロロホルムに溶解した光学異方性層形成用溶液を調製した。この溶液を前記配向膜の表面に、スピンコートで塗布した。恒温槽中で加熱後、ＵＶ照射することで、光学異方性層を作製した。
【００４３】
液晶性化合物
【００４４】
【化８】
2008058487.tif 000010
【００４５】
オニウム塩
【００４６】
【化９】
2008058487.tif 000011
【００４７】
空気界面制御剤（ａ，ｂ，ｃは質量比である）
【００４８】
【化１０】
2008058487.tif 000012
【００４９】
得られた位相差板のコノスコープ像を偏光顕微鏡（Ｅ６００ＰＯＬ（（株）Ｎｉｋｏｎ製）を用いて観察したところ、２つの光軸が確認できたことから、作製した位相差板が、二軸性であり且つ最も屈折率が大きい方向（ｎx軸）が位相差板面に対して垂直であることが確認できた。
【００５０】
《比較例１》（二軸性ネマチック相との比較）
【００５１】
（光学異方性層の形成）
下記液晶性化合物（Ｄ−１）３．３ｇ、下記液晶性化合物（Ｃ−１）１．０ｇ、光重合開始剤（イルガキュアー９０７、チバ・スペシャルティ・ケミカルズ（株）製）０．１１ｇ、増感剤（カヤキュアーＤＥＴＸ、日本化薬（株）製）０．０３ｇ、下記のオニウム塩０．０８ｇ、下記の空気界面制御剤０．００５ｇをクロロホルムに溶解した光学異方性層形成用溶液を調製した。この溶液を実施例１で用いた配向膜の表面に、スピンコートで塗布した。恒温槽中で加熱後、ＵＶ照射することで、光学異方性層を作製した。
【００５２】
【化１１】
2008058487.tif 000013
【００５３】
【化１２】
2008058487.tif 000014
【００５４】
上記の光学異方性層を塗布したガラス基板を、１６０℃のなるまでホットステージ上で加熱後、次いで、１０２℃に降温し３分間保持する。その後、−７０℃まで急冷し、位相差板を作製する。光学異方性層の厚さは０．８μｍである。
得られた位相差板をコノスコープ像観察したところ、２つの光軸が確認できないこと及び、レタデーションの角度依存性（測定：ＫＯＢＲＡ−ＷＲ（王子計測機器(株)製））から、ｎx軸は位相差板面と水平であることが確認できた。
【００５５】
以上のように、本発明の二軸性スメクチックＡ相を用いると、二軸性ネマチック相を用いた場合には達成困難な位相差板、即ち、屈折率の最も大きい方向（ｎx軸）が位相差板面と垂直の関係にある位相差板を、簡便に作製することが可能である。
【図面の簡単な説明】
【００５６】
【図１】二軸性スメクチックＡ相の説明図
【符号の説明】
【００５７】
１  液晶性分子
２  スメクチック面
【図１】
2008058487.tif 000015